(57)【特許請求の範囲】
【請求項１】
塩素化ポリオレフィン（Ａ）３５〜６０重量％、アクリル単量体混合物（Ｂ）４０〜６５重量％を含み（塩素化ポリオレフィン（Ａ）とアクリル単量体混合物（Ｂ）の合計量は１００重量％である）、さらに、光重合開始剤（Ｃ）１〜５重量％を含むアクリル樹脂組成物であって、
アクリル単量体混合物（Ｂ）が、分子中に１個のアクリロイル基を有するアクリル単量体（ｂ−１）６４〜９９重量％と、イソシアヌル酸エチレンオキサイド変性ジアクリレートを含む分子中に２個以上のアクリロイル基を有する多官能アクリル単量体（ｂ−２）１〜２０重量％、分子中にアミド基、または、ヘテロ原子を含む環状構造を有するラジカル重合性不飽和化合物（ｂ−３）０〜１６重量％を含み（（ｂ−１）、（ｂ−２）と（ｂ−３）の合計は１００重量％である）からなるアクリル樹脂組成物。
【請求項２】
塩素化ポリオレフィン（Ａ）とアクリル単量体混合物（Ｂ）の合計量を１００重量％としたとき接着剤１００重量％に対して、０．０２〜５．０重量％のヒンダードアミン化合物（Ｄ）を含む請求項１に記載のアクリル樹脂組成物。
【請求項３】
光重合開始剤（Ｃ）が、下記構造式の
【化１】
0005464100.tif 000016
２，４，６−トリメチルベンジル−ジフェニル−フォスフィンオキサイドである請求項１または２のいずれかに記載のアクリル樹脂組成物。
【発明の詳細な説明】
【技術分野】
【０００１】
本発明は、アクリル樹脂組成物に関する。特に、塩素化ポリオレフィン、アクリル単量体を含む紫外線照射により硬化する接着剤であって、難接着性素材であるポリエチレン、ポリプロピレンなどのポリオレフィンを強固に接着する紫外線硬化型接着剤として使用可能なアクリル樹脂組成物に関する。さらに、本発明は、耐傷つき性が良好で、指紋痕が残らない自己修復性塗料として使用可能なアクリル樹脂組成物に関する。
【背景技術】
【０００２】
ポリエチレン、ポリプロピレンなどのポリオレフィンは比重が小さく、成形性が良好であり、強度が高く、耐薬品性などの化学的性質が良好であることから、自動車、家電製品などに使用される成形材料、ＣＰＰ、ＯＰＰなどのレトルト食品包装用、お菓子や文房具などの包装用に使用されるフィルム製品として広く使用されている。
【０００３】
しかしながら、ポリオレフィンは無極性であり、表面エネルギーが小さいため、接着剤や塗料がなじまず、密着しづらく、接着や塗装がはなはだ困難であることが知られている。ポリオレフィンの塗装性、接着性を改善、向上するために、プラズマ処理などによるポリオレフィン表面の改質、接着剤や塗料への塩素化ポリオレフィンのブレンド使用など多くの方法が試みられているが、十分なものは見出されていない。
【０００４】
多機能コピー機、ＲＡＳパソコン、ＡＲＡパソコン、大画面を備えた携帯電話、高機能化されたスマートフォン、タブレット型コンピューターなど、高性能、高機能ＩＴ機器が広く普及している。特に、今後も急激な伸張が期待されるスマートフォン、タブレット型コンピューターなどでは、操作が簡単で高機能化がはかりやすいため、タッチパネル方式が急激に伸張している。
【０００５】
一般に、タッチパネルの最表層は傷つき防止のためにハードコート層が設けられている。ハードコートは傷が付きがたくなってはいるが、いったん傷がつくと元に戻らず、傷に汚れが付着し、傷を起点にして汚れが広がる傾向が見られた。また、ハードコートは指紋痕が残りやすく、一番汚染を嫌うディスプレイが指紋、皮脂でいっぱいになっていた。
【０００６】
塩素化ポリオレフィンとアクリル共重合体とを混合使用するポリオレフィン基材に付着性が良好な紫外線硬化性のアンダーコート（塗料）が提案されている（特許文献１参照）。特許文献１で提案されている技術では、使用する塩素化ポリオレフィン、アクリル共重合体が紫外線硬化性を有していないため、紫外線照射後も塩素化ポリオレフィン、アクリル共重合体が非架橋状態のままである。このため、紫外線照射後も、膜の凝集エネルギーが小さく、実用的な接着強度が発揮されない。同時に、耐溶剤性、耐薬品性などが改善されないため、耐久性が不十分である。
【０００７】
塩素化ポリオレフィン樹脂と、ポリオレフィン系樹脂もしくはアクリル系樹脂とが混合使用される包装材料用のヒートシール剤に関する技術が提案されている（特許文献２参照）。特許文献２で提案されている技術は、包装用袋などのヒートシール部位を人力でも開封できるようにイージーピール性を改善するものである。したがって、特許文献２に提案されている技術は、恒久的な接着でなく、使用される前までの仮接着に関するものであって、強固な接着力が要求される用途には不適当である。
【０００８】
自己修復性、耐傷つき性に優れた活性エネルギー線硬化性コーティング剤が提案されている（特許文献３参照）。特許文献３では、エポキシ樹脂、オキセタン樹脂、ビニルエステル樹脂などの硬く、脆い化合物が多く使用されるため、ハードコート材料としてはそれなりに性能を発揮することが予測されるが、自己修復性、耐傷つき性に関しては疑問である。また、指紋痕に関してはまったく考慮されておらず、塗膜の透明性がよくても実用上は従来のものと何ら変わらない。
【０００９】
表面硬度と自己修復性を高い水準で併せ持つとする電子機器外装用筐体向けの紫外線硬化性の電着塗料が提案されている（特許文献４参照）。特許文献４で提案されている技術は分子側鎖に紫外線硬化性の（メタ）アクリロイル基を有するアクリル樹脂を多官能アクリル単量体で架橋、硬化させるものである。塗膜は硬く、脆く、自己修復性の発現は不十分である。また、指紋痕に関してはまったく考慮されておらず、十分な機能は期待できない。
【先行技術文献】
【特許文献】
【００１０】
【特許文献１】特開平６−２７９７０６号公報
【特許文献２】特開２００４−４３５３６号公報
【特許文献３】特開２００７−２８４６１３号公報
【特許文献４】特開２０１０−６５１６８号公報
【発明の概要】
【発明が解決しようとする課題】
【００１１】
本発明は、ポリエチレン、ポリプロピレンなどの難接着性有機高分子材料であるポリオレフィン同士、および、ポリオレフィンと鉄、アルミニウム合金などの金属とを強固に接着する紫外線硬化型接着剤として使用可能なアクリル樹脂組成物を得ることを課題とする。
【００１２】
また、本発明は、塗膜が自己修復性に優れるため、耐傷つき性が良好で、指紋痕が残らない自己修復性塗料として使用可能なアクリル樹脂組成物を得ることを課題とする。
【課題を解決するための手段】
【００１３】
本発明は、塩素化ポリオレフィン（Ａ）３５〜６０重量％、アクリル単量体混合物（Ｂ）４０〜６５重量％を含み（塩素化ポリオレフィン（Ａ）とアクリル単量体混合物（Ｂ）の合計量は１００重量％である）、さらに、光重合開始剤（Ｃ）１〜５重量％を含むアクリル樹脂組成物であって、
アクリル単量体混合物（Ｂ）が、分子中に１個のアクリロイル基を有するアクリル単量体（ｂ−１）６４〜９９重量％と、イソシアヌル酸エチレンオキサイド変性ジアクリレートを含む分子中に２個以上のアクリロイル基を有する多官能アクリル単量体（ｂ−２）１〜２０重量％、分子中にアミド基、または、ヘテロ原子を含む環状構造を有するラジカル重合性不飽和化合物（ｂ−３）０〜１６重量％を含み（（ｂ−１）、（ｂ−２）と（ｂ−３）の合計は１００重量％である）からなるアクリル樹脂組成物である。
【発明の効果】
【００１４】
本発明のアクリル樹脂組成物は、適度に架橋し、分子中にハードセグメント、ソフトセグメントを含むグラフト構造を形成するため、強度が大きく、適度な粘弾性挙動を示し、衝撃や傷つきに対して自己修復作用があり、衝撃に対して接着層、接着界面が簡単に破壊されることがなく、耐薬品性、耐候性が良好である。
【００１５】
本発明のアクリル樹脂組成物は、難接着性素材であるポリエチレン、ポリプロピレンなどのポリオレフィンを強固に接着する。特に、異種材料間の接着性に優れ、ポリエチレン、ポリプロピレンなどの難接着性有機高分子材料であるポリオレフィンとアルミニウム合金、鉄、ステンレスなどの金属を強固に接着する。
【００１６】
本発明のアクリル樹脂組成物を用いた接着剤は、ポリオレフィンが使用される用途、例えば、ポリオレフィンが使用されるフィルム、構造体として、例えば、食品包装材用ラミネートフィルムなどの無延伸のＣＰＰフィルム、例えば、せんべいや文房具の包装用として使用される二軸延伸されたＯＰＰフィルム、自動車部品（バンパー、内装部品（インパネ、コンソールボックスなど）、家電製品などに適用することができる。
【００１７】
本発明のアクリル樹脂組成物は、好ましくは、色素増感太陽電池セルや太陽電池セルのシール剤、粘着剤、接着剤などに使用され、ラミネート型リチウムイオン２次電池のラミネート層の粘着剤、接着剤などとして使用される。
【００１８】
本発明のアクリル樹脂組成物は、自己修復性がよいため塗膜の耐傷つき性が良好で、たとえ傷が付いたとしても目立たないレベルに回復し（自己修復性）、塗装初期の美観が維持される自己修復性塗料として用いられる。
【００１９】
本発明のアクリル樹脂組成物は、自己修復性がよいため塗膜に指紋痕、汗、皮脂が付着しがたく、耐汚染性に優れた自己修復性塗料に用いられる。
【００２０】
本発明のアクリル樹脂組成物は、塗膜の透明性が良好であるため、指紋、汗、皮脂で汚染されることを避けたいタッチパネル用などに使用される。また、携帯型のＩＴ機器筐体用としても使用される。
【００２１】
本発明のアクリル樹脂組成物は、耐傷つき性が良好で、耐皮脂汚染性が良好であること、ポリエチレン、ポリプロピレンなどのポリオレフィンへの付着性が良好であることから、自動車内装用塗料としても使用される。
【００２２】
本発明のアクリル樹脂組成物は、紫外線硬化型接着剤や自己修復性塗料として有用である。
【発明を実施するための形態】
【００２３】
本発明は、塩素化ポリオレフィン（Ａ）３５〜６０重量％、アクリル単量体混合物（Ｂ）４０〜６５重量％を含み（塩素化ポリオレフィン（Ａ）とアクリル単量体混合物（Ｂ）の合計量は１００重量％である）、さらに、光重合開始剤（Ｃ）１〜５重量％を含むアクリル樹脂組成物である。
【００２４】
本発明のアクリル樹脂組成物では、塩素化ポリオレフィンとアクリル単量体混合物を合計量を１００重量％としたとき、塩素化ポリオレフィンの含有量が３５重量％未満の場合には、ポリエチレン、ポリプロピレンなどのポリオレフィンに接着しなくなる。塩素化ポリオレフィンの含有量が６０重量％を超える場合には、アルミニウム合金、鉄、ステンレスなどの金属への接着性が悪化する。また、自己修復性塗料にした場合、貯蔵安定性が悪化する。
【００２５】
本発明のアクリル樹脂組成物では、塩素化ポリオレフィンの含有量は、好ましくは、３８〜５８重量％、より好ましくは、４０〜５５重量％であるのが望ましい。本発明の接着剤組成物では、塩素化ポリオレフィンの含有量が、３８〜５８重量％であれば、接着剤の貯蔵安定性、機械的強度、接着力にバランスがとれ、よりいっそう優れた粘着性、接着性、自己修復性塗料の基材への付着性を発揮する傾向が見られる。
【００２６】
本発明のアクリル樹脂組成物では、塩素化ポリオレフィンの塩素含有量は、好ましくは、２０〜３５重量％、より好ましくは、２３〜３３重量％、さらに好ましくは、２５〜３３重量％であるのが望ましい。本発明のアクリル樹脂組成物では、塩素化ポリオレフィンの塩素含有量が２０〜３５重量％であれば、紫外線硬化型接着剤組成物の貯蔵安定性が良好になる傾向が見られ、貯蔵経時で粘度上昇を起こしたり、ゲル物を生成することがない。また、ポリエチレン、ポリプロピレンなどのポリオレフィンに対する接着パフォーマンスが向上する傾向が見られる。
【００２７】
本発明のアクリル樹脂組成物では、塩素化ポリオレフィンとして、塩素化ポリエチレン、塩素化ポリプロピレン、塩素化ポリブタジエン、塩素化エチレン−プロピレン共重合体、塩素化エチレン−酢酸ビニル共重合体などが例示される。本発明の粘着剤組成物では、塩素化ポリオレフィンは単独で使用しても、２種類以上の混合物で使用してもよい。
【００２８】
本発明では、上市されている塩素化ポリオレフィンとして、「ハードレン１３−ＬＰ」（塩素含有量２６重量％）、「ハードレン１３−ＬＬＰ」（塩素含有量２６重量％）、「ハードレンＤＸ−５２３Ｐ」（塩素含有量２３重量％）、「ハードレンＤＸ−５２６Ｐ」（塩素含有量２６重量％）、「ハードレンＤＸ−５３０Ｐ」（塩素含有量３０重量％）（以上、東洋紡（株）の製品）などが例示される。  
【００２９】
本発明のアクリル樹脂組成物では、塩素化ポリオレフィン（Ａ）とアクリル単量体混合物（Ｂ）の合計量は１００重量％としたとき、アクリル単量体混合物（Ｂ）４０〜６５重量％を含む。
【００３０】
本発明のアクリル樹脂組成物では、塩素化ポリオレフィンとアクリル単量体混合物を合計量を１００重量％としたとき、アクリル単量体混合物（Ｂ）の使用量が４０重量％未満の場合には、アルミニウム合金、鉄、ステンレスなどの金属への接着性が悪化し、塗料の自己修復性が悪化して耐傷つき性、耐汚染性が悪化する。アクリル単量体（Ｂ）の使用量が６５重量％を超える場合には、紫外線硬化性が悪くなり、接着剤の貯蔵安定性が悪化する。
【００３１】
本発明のアクリル樹脂組成物では、アクリル単量体混合物（Ｂ）は、好ましくは、４２〜６２重量％、より好ましくは、４５〜６０重量％使用されるのが望ましい。本発明のアクリル樹脂組成物では、アクリル単量体混合物（Ｂ）が４２〜６２重量％使用されれば、接着剤としての貯蔵安定性が良好で、適切な粘度に調節が可能で、塗工作業性が向上し、紫外線硬化性も良好となる。また、塗膜の透明性が向上し、鮮映性、光沢が良化する傾向が見られる。
【００３２】
本発明のアクリル樹脂組成物では、アクリル単量体混合物（Ｂ）が、分子中に１個のアクリロイル基を有するアクリル単量体（ｂ−１）６４〜９９重量％と、イソシアヌル酸エチレンオキサイド変性ジアクリレートを含む分子中に２個以上のアクリロイル基を有する多官能アクリル単量体（ｂ−２）１〜２０重量％、分子中にアミド基、または、ヘテロ原子を含む環状構造を有するラジカル重合性不飽和化合物（ｂ−３）０〜１６重量％を含む（（ｂ−１）、（ｂ−２）と（ｂ−３）の合計は１００重量％である）。
【００３３】
本発明のアクリル樹脂組成物では、分子中に１個のアクリロイル基を有するアクリル単量体（ｂ−１）として、アクリル酸メチル、アクリル酸エチル、アクリル酸プロピル、アクリル酸ｎ−ブチル、アクリル酸ｉ−ブチル、アクリル酸ｔ−ブチル、アクリル酸シクロヘキシル、アクリル酸２−エチルへキシル、アクリル酸ラウリル、アクリル酸イソボルニル、などのアクリル酸アルキルエステル、アクリル酸、アクリル酸２−ヒドロキシエチル、アクリル酸４−ヒドロキシブチル、２−メトキシエチルアクリレート、２−エトキシエチルアクリレート、アクリル酸グリシジル、アクリル酸テトラヒドロフルフリル、アクリロイルオキシプロピル−１，３−ジオキソラン、ジシクロペンテニルオキシエチルアクリレート、テトラメチルピペリジニルアクリレート、ペンタメチルピペリジニルアクリレート、Ｎ，Ｎ−ジメチルアミノエチルアクリレート、アクリロイルオキシエチルトリメチルアンモニウムクロライド、アクリロイルオキシエチルジメチルベンジルアンモニウムクロライドなどのアルキル基以外の置換基を有するアクリル単量体が例示される。本発明のアクリル樹脂組成物では、アクリル単量体（ｂ−１）は単独で使用しても、２種類以上の混合物で使用してもよい。
【００３４】
本発明のアクリル樹脂組成物では、これらのアクリル単量体（ｂ−１）のなかでは、アクリル酸ｉ−ブチル、アクリル酸２−エチルへキシル、アクリル酸イソボルニルが推奨される。本発明のアクリル樹脂組成物では、アクリル酸ｉ−ブチル、アクリル酸２−エチルへキシル、アクリル酸イソボルニルが使用されるとき、接着剤の表面タック性が向上し、より強い粘着力、接着力が発揮される傾向が見られる。また、特に、アクリル酸イソボルニルが使用されるとき塗膜表面硬度が大きくなり、耐傷つき性、耐汚染性が一段と優れたものになる傾向が見られる。本発明のアクリル樹脂組成物では、さらに好ましくは、アクリル酸ｉ−ブチルとアクリル酸２−エチルへキシル、アクリル酸イソボルニルの併用がより望ましく、接着剤の機械的強度が大きくなって接着力が向上し、自己修復性塗料の基材への付着性が向上する傾向が見られる。
【００３５】
本発明のアクリル樹脂組成物では、分子中に１個のアクリロイル基を有するアクリル単量体（ｂ−１）の使用量が６４重量％未満の場合には、粘着剤組成物が脆くなって粘着性、接着性、自己修復性塗料の付着性が悪化する。本発明のアクリル樹脂組成物では、アクリル単量体（ｂ−１）の使用量が９９重量％を超える場合には、接着剤の凝集力が低下し、粘着強度、接着強度が実用レベル以下に低下する。また、塗膜の鮮映性、光沢が悪化する。
【００３６】
本発明のアクリル樹脂組成物では、アクリル単量体（ｂ−１）は、好ましくは、８４〜９８重量％、より好ましくは、８４〜９５重量％使用されるのが望ましい。本発明の接着剤組成物では、アクリル単量体（ｂ−１）が８４〜９８重量％使用されることで、接着剤の貯蔵安定性、表面タック、粘着性、接着性、自己修復性塗料の付着性、自己修復性に基づく耐傷つき性、耐汚染性などにバランスがとれより良好な性能が発揮される傾向が見られる。
【００３７】
本発明のアクリル樹脂組成物では、イソシアヌル酸エチレンオキサイド変性ジアクリレートを含む分子中に２個以上のアクリロイル基を有する多官能アクリル単量体（ｂ−２）として、イソシアヌル酸エチレンオキサイド変性ジアクリレート、イソシアヌル酸エチレンオキサイド変性トリアクリレート、エチレングリコールジアクリレート、ジエチレングリコールジアクリレート、ポリエチレングリコールジアクリレート、プロピレングリコールジアクリレート、ジプロピレングリコールジアクリレート、トリプロピレングリコールジアクリレート、ポリプロピレングリコールジアクリレート、１，３−ブタンジオールジアクリレート、１，４−ブタンジオールジアクリレート、トリメチロールプロパントリアクリレート、ペンタエリスリトールジアクリレート、ペンタエリスリトールトリアクリレート、ペンタエリスリトールテトラアクリレート、ネオペンチルグリコールジアクリレート、ビスフェノールＡジグリシジルエーテルのアクリル酸付加物、エチレンオキサイド変性ビスフェノールＡジアクリレートなどが例示される。本発明のアクリル樹脂組成物では、多官能アクリル単量体（ｂ−２）は単独で使用しても、２種類以上の混合物で使用してもよい。
【００３８】
本発明のアクリル樹脂組成物では、イソシアヌル酸エチレンオキサイド変性ジアクリレートとして、例えば、下記構造式
【００３９】
【化１】
0005464100.tif 000002
【００４０】
で示されるエトキシ化イソシアヌル酸ジアクリレートなどが例示される。イソシアヌル酸エチレンオキサイド変性ジアクリレートは上市されているものとして、例えば、「アロニックス  Ｍ−２１５」（東亞合成（株）社の製品）などが例示される。
【００４１】
本発明のアクリル樹脂組成物では、イソシアヌル酸エチレンオキサイド変性ジアクリレートを含む分子中に２個以上のアクリロイル基を有する多官能アクリル単量体（ｂ−２）のなかでは、エトキシ化イソシアヌル酸ジアクリレートが推奨され、接着剤の硬化性がよく、ポリエチレン、ポリプロピレンなどのポリオレフィンと、例えば、アルミニウム合金、ステンレス、鉄などの異種材料を接合する際に、安定して強力な接着性を発揮する傾向が見られる。また、塗膜硬度を高め、耐傷つき性、耐汚染性を向上する傾向が見られる。
【００４２】
本発明のアクリル樹脂組成物では、イソシアヌル酸エチレンオキサイド変性ジアクリレートを含む分子中に２個以上のアクリロイル基を有する多官能アクリル単量体（ｂ−２）の使用量が１重量％未満の場合には、接着剤の架橋密度が不足して、十分な粘着力、接着力が発揮されない。また、塗膜の耐候性、耐薬品性が悪化する。
【００４３】
本発明のアクリル樹脂組成物では、多官能アクリル単量体（ｂ−２）の使用量が２０重量％を超える場合には、接着剤、自己修復性塗料の貯蔵安定性が悪化する。
【００４４】
本発明のアクリル樹脂組成物では、イソシアヌル酸エチレンオキサイド変性ジアクリレートを含む分子中に２個以上のアクリロイル基を有する多官能アクリル単量体（ｂ−２）は、好ましくは、２〜１６重量％、より好ましくは、３〜１６重量％使用されるのが望ましい。本発明のアクリル樹脂組成物では、多官能アクリル単量体（ｂ−２）の使用量が２〜１６重量％であれば、接着剤の貯蔵安定性、紫外線硬化性が良好となり、接着剤強度が向上し、ポリエチレン、ポリプロピレンなどのポリオレフィンと、例えば、アルミニウム合金、ステンレス、鉄などの異種材料を接合する際に、安定してより強力な接着性を発揮する傾向が見られる。
【００４５】
本発明のアクリル樹脂組成物では、イソシアヌル酸エチレンオキサイド変性ジアクリレートを含む分子中に２個以上のアクリロイル基を有する多官能アクリル単量体（ｂ−２）１００重量％中、イソシアヌル酸エチレンオキサイド変性ジアクリレートは、好ましくは、５０〜１００重量％、より好ましくは、８０〜１００重量％、さらに好ましくは、１００重量％使用されるのが望ましい。本発明のアクリル樹脂組成物では、イソシアヌル酸エチレンオキサイド変性ジアクリレートを含む分子中に２個以上のアクリロイル基を有する多官能アクリル単量体（ｂ−２）１００重量％中、イソシアヌル酸エチレンオキサイド変性ジアクリレートの含有量が、５０〜１００重量％であれば、さらに好ましくは、１００重量％であれば、接着剤の熱または紫外線硬化性が改善され、接着剤強度が向上し、ポリエチレン、ポリプロピレンなどのポリオレフィンと、例えば、アルミニウム合金、ステンレス、鉄などの異種材料を接合する際に、安定してより強力な接着性を発揮する傾向が見られる。自己修復性塗料にした場合には、耐候性、耐薬品性が向上する傾向が見られる。
【００４６】
本発明のアクリル樹脂組成物では、分子中にアミド基、または、ヘテロ原子を含む環状構造を有するラジカル重合性不飽和化合物（ｂ−３）として、好ましくは、アクリルアミド、Ｎ，Ｎ−ジメチルアクリルアミド、Ｎ−イソプロピルアクリルアミド、２−ヒドロキシエチルアクリルアミド、Ｎ，Ｎ−ジメチルアミノプロピルアクリルアミド、アクリロイルモルホリンなどのアクリルアミド系化合物、Ｎ−ビニル−２−ピロリドン、Ｎ−アクリロイルオキシエチルテトラヒドロフタルイミド、Ｎ−アクリロイルオキシエチルヘキサヒドロフタルイミド、Ｎ−シクロヘキシルマレイミド、Ｎ−フェニルマレイミドなどが例示される。本発明のアクリル樹脂組成物では、これらのラジカル重合性不飽和化合物（ｂ−３）は単独で使用しても、２種類以上の混合物で使用してもよい。
【００４７】
本発明のアクリル樹脂組成物では、これらの分子中にアミド基、または、ヘテロ原子を含む環状構造を有するラジカル重合性不飽和化合物（ｂ−３）のなかでは、２−ヒドロキシエチルアクリルアミド、Ｎ−ビニル−２−ピロリドン、Ｎ−アクリロイルオキシエチルテトラヒドロフタルイミド、Ｎ−アクリロイルオキシエチルヘキサヒドロフタルイミドなどが推奨され、接着剤の凝集エネルギーが大きくなって、特に、２−ヒドロキシエチルアクリルアミド、Ｎ−アクリロイルオキシエチルテトラヒドロフタルイミドはアルミニウム合金、鉄、ステンレスなどの金属への粘着性、接着性が向上し、Ｎ−ビニル−２−ピロリドン、Ｎ−アクリロイルオキシエチルテトラヒドロフタルイミドは、ポリエチレン、ポリプロピレンなどのポリオレフィンへの粘着性、接着性が向上する傾向が見られる。また、顔料分散性が向上し、より高光沢で鮮やかな塗膜が形成される傾向が見られる。
【００４８】
本発明のアクリル樹脂組成物では、分子中にアミド基、または、ヘテロ原子を含む環状構造を有するラジカル重合性不飽和化合物（ｂ−３）の使用量が１６重量％を超える場合には、接着剤の耐水性、耐湿熱性、耐アルカリ性などの耐薬品性が悪化し、厳しい自然環境下では実用性が失われる。
【００４９】
本発明のアクリル樹脂組成物では、分子中にアミド基、または、ヘテロ原子を含む環状構造を有するラジカル重合性不飽和化合物（ｂ−３）は、アクリル単量体混合物（Ｂ）中、好ましくは、０．２〜１６重量％、より好ましくは、１〜１２重量％、さらに好ましくは、３〜８重量％使用されるのが望ましい。本発明のアクリル樹脂組成物では、ラジカル重合性不飽和化合物（ｂ−３）が０．２〜１６重量％使用されることで、接着剤の貯蔵安定性を損なうことなく、紫外線硬化速度を向上し、粘着性、接着性がより向上する傾向が見られる。
【００５０】
本発明のアクリル樹脂組成物は、塩素化ポリオレフィン（Ａ）とアクリル単量体混合物（Ｂ）の合計量を１００重量％としたとき、さらに、光重合開始剤（Ｃ）１〜５重量％を含む。
【００５１】
本発明のアクリル樹脂組成物では、光重合開始剤（Ｃ）として、ベンジルジメチルケタール（ＢＡＳＦ（株）社製の「ＩＲＧＡＣＵＲＥ  ６５１」）、α−ヒドロキシアルキルフェノン（ＢＡＳＦ（株）社製の「ＩＲＧＡＣＵＲＥ  １８４」、「ＩＲＧＡＣＵＲＥ  １１７３」、「ＩＲＧＡＣＵＲＥ  ２９５９」、「ＩＲＧＡＣＵＲＥ  １２７」など）、α−アミノアルキルフェノン（ＢＡＳＦ（株）社製の「ＩＲＧＡＣＵＲＥ  ９０７」、「ＩＲＧＡＣＵＲＥ  ３６９」、「ＩＲＧＡＣＵＲＥ  ３７９」など）、アシルフォスフィンオキサイド系（「ＤＡＲＯＣＵＲＥ  ＴＰＯ」、「ＩＲＧＡＣＵＲＥ  ８１９」（以上、ＢＡＳＦ（株）社製の光重合開始剤）などが例示される。本発明のアクリル樹脂組成物では、これらの光重合開始剤（Ｄ）は単独で使用しても、２種類以上の混合物で使用してもよい。
【００５２】
本発明のアクリル樹脂組成物では、光重合開始剤（Ｃ）のなかでは、好ましくは、アシルフォスフィンオキサイド系の光重合開始剤、例えば、「ＤＡＲＯＣＵＲＥ  ＴＰＯ」、「ＩＲＧＡＣＵＲＥ  ８１９」（以上、ＢＡＳＦ（株）社製の光重合開始剤）が推奨され、自己修復性塗料、粘着剤の表面硬化性、深部硬化性が改善され向上する傾向が見られる。
【００５３】
本発明のアクリル樹脂組成物では、光重合開始剤（Ｃ）は、もっとも好ましくは、下記構造式
【００５４】
【化２】
0005464100.tif 000003
【００５５】
の２，４，６−トリメチルベンジル−ジフェニル−フォスフィンオキサイドが推奨される。本発明のアクリル樹脂組成物では、光重合開始剤（Ｃ）として２，４，６−トリメチルベンジル−ジフェニル−フォスフィンオキサイドが使用されるとき、塗料、接着剤を紫外線硬化する際、表面硬化性、深部硬化性、厚膜硬化性が一段と優れる傾向が見られる。本発明のアクリル樹脂組成物では、２，４，６−トリメチルベンジル−ジフェニル−フォスフィンオキサイドは上市されているものとして、「ＤＡＲＯＣＵＲＥ  ＴＰＯ」（ＢＡＳＦ（株）社製の光重合開始剤）などが例示される。
【００５６】
本発明のアクリル樹脂組成物では、塩素化ポリオレフィン（Ａ）とアクリル単量体混合物（Ｂ）の合計量を１００重量％としたとき、光重合開始剤（Ｃ）の使用量が１重量％未満の場合にも、５重量％を超える場合にも、自己修復性塗料、接着剤としての紫外線硬化性が悪化する。
【００５７】
本発明のアクリル樹脂組成物では、光重合開始剤（Ｃ）は、塩素化ポリオレフィン（Ａ）とアクリル単量体混合物（Ｂ）の合計量を１００重量％としたとき、好ましくは、１．２〜４．５重量％、より好ましくは、１．２〜３．０重量％使用されるのが望ましい。本発明のアクリル樹脂組成物では、光重合開始剤（Ｃ）が１．２〜４．５重量％使用されれば、自己修復性塗料、接着剤の貯蔵安定性が良好で、良好な紫外線硬化性を示し、塗膜の表面硬度、非汚染性、粘着剤、接着剤の粘着性、接着性が向上する傾向が見られる。
【００５８】
本発明のアクリル樹脂組成物では、好ましくは、ヒンダードアミン化合物（Ｄ）が使用される。本発明のアクリル樹脂組成物では、ヒンダードアミン化合物（Ｄ）が使用されることで、自己修復性塗料、粘着剤、接着剤の貯蔵安定性が大きく向上し、紫外線硬化性が良好となる傾向が見られる。
【００５９】
本発明のアクリル樹脂組成物では、ヒンダードアミン化合物（Ｄ）として、好ましくは、４−ベンゾイルオキシ−２，２，６，６−テトラメチルピペリジン、ビス（２，２，６，６−テトラメチル−４−ピペリジル）セバケート、ビス（１，２，２，６，６−ペンタメチル−４−ピペリジル）セバケート、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］などが例示される。本発明のアクリル樹脂組成物では、ヒンダードアミン化合物は単独で使用しても、２種類以上の混合物で使用してもよい。
【００６０】
本発明のアクリル樹脂組成物では、ヒンダードアミン化合物（Ｄ）は上市されているもののなかから任意に選択することができる。一例を挙げれば、「サノール  ＬＳ−７４４」（三共ライフテック（株）の製品、４−ベンゾイルオキシ−２，２，６，６−テトラメチルピペリジン）、「サノールＬＳ−７７０」（三共ライフテック（株）の製品、）、ビス（２，２，６，６−テトラメチル−４−ピペリジル）セバケート）、「サノール  ＬＳ−７６５」（三共ライフテック（株）の製品、ビス（１，２，２，６，６−ペンタメチル−４−ピペリジル）セバケート）、「サノール  ＬＳ−９４４」（三共ライフテック（株）の製品、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］）などが例示される。
【００６１】
本発明のアクリル樹脂組成物では、ヒンダードアミン化合物（Ｄ）のなかでは、下記構造式
【００６２】
【化３】
0005464100.tif 000004
【００６３】
の４−ベンゾイルオキシ−２，２，６，６−テトラメチルピペリジン（「サノール  ＬＳ−７４４」（三共ライフテック（株）の製品）が推奨され、自己修復性塗料、接着剤の貯蔵安定性、および、紫外線硬化性が良好で、良好な付着性、粘着性、接着性を発揮する傾向が見られる。
【００６４】
本発明のアクリル樹脂組成物では、ヒンダードアミン化合物（Ｄ）は、塩素化ポリオレフィン（Ａ）とアクリル単量体混合物（Ｂ）の合計量を１００重量％としたとき、好ましくは、０．０２〜５．０重量％、より好ましくは、０．０５〜３．０重量％、さらに好ましくは、０．２〜２．５重量％使用されるのが望ましい。本発明のアクリル樹脂組成物では、ヒンダードアミン化合物（Ｄ）の使用量が０．０２〜５．０重量％であれば、自己修復性塗料、接着剤の貯蔵安定性、紫外線硬化性にバランスがとれ良好となって、優れた自己修復性塗料の基材付着性、自己修復性、接着剤の粘着性、接着性が発揮されるようになる傾向が見られる。
【００６５】
本発明のアクリル樹脂組成物では、アクリル樹脂組成物の製造方法は、塩素化ポリオレフィン（Ａ）、アクリル単量体混合物（Ｂ）、光重合開始剤（Ｃ）、必要に応じ、ヒンダードアミン化合物（Ｄ）を、例えば、プラネタリーミキサーなどを使用して、混合することで製造できる。
【００６６】
本発明のアクリル樹脂組成物では、接着剤組成物の製造において、塩素化ポリオレフィン（Ａ）を、あらかじめアクリル単量体（ｂ−１）などに溶解したもの（以後、塩素化ポリオレフィン溶液とも言う）を使用すれば、より容易に製造することができる。本発明のアクリル樹脂組成物では、塩素化ポリオレフィン（Ａ）を、あらかじめアクリル単量体（ｂ−１）などに溶解するとき、ヒンダードアミン化合物（Ｄ）を同時に使用することで、製造中にアクリル単量体（ｂ−１）の重合が開始したり、貯蔵中に粘度上昇やゲル化を起こすことがなく望ましい。
【００６７】
本発明のアクリル樹脂組成物では、塩素化ポリオレフィン溶液として、好ましくは、塩素化ポリオレフィン／アクリル酸ｉ−ブチル／「サノール  ＬＳ−７４４」（三共ライフテック（株）の製品）＝１００／１００／２（重量部）、塩素化ポリオレフィン／アクリル酸２−エチルへキシル／「サノール  ＬＳ−７４４」（三共ライフテック（株）の製品）＝１００／１００／２（重量部）などが例示される。本発明のアクリル樹脂組成物では、これらの塩素化ポリオレフィン溶液は、貯蔵安定性が良好で、粘度が適切でハンドリング性が良く、アクリル樹脂組成物の紫外線硬化性が良く、ポリオレフィン、金属など種々基材に良好なヌレ性、浸透性、接着性を示す傾向が見られる。
【００６８】
本発明のアクリル樹脂組成物では、塩素化ポリオレフィン（Ａ）、アクリル単量体混合物（Ｂ）光重合開始剤（Ｃ）、ヒンダードアミン化合物（Ｄ）以外にも、好ましくは、アクリル樹脂組成物を希釈し粘度調整をするための、好ましくは、メチルエチルケトン、メチルイソブチルケトン、酢酸メチル、酢酸エチル、酢酸ブチル、トルエン、キシレンなどの有機溶剤、被着体との接着性を改善するためのシランカップリング剤、タッキファイヤー、ヌレ剤、レベリング剤などの塗料添加剤などを使用することができる。
【００６９】
本発明のアクリル樹脂組成物では、アクリル樹脂組成物の粘度調節を行い、塗工作業性を改善する有機溶剤として、酢酸メチル（沸点５７．８℃）、酢酸エチル（沸点７７．１℃）、酢酸ｎ−プロピル（沸点１０１．６℃）、酢酸イソプロピル（沸点８９．０℃）、酢酸ｎ−ブチル（沸点１２６．５℃）などの沸点が低い酢酸エステルが推奨される。本発明のアクリル樹脂組成物では、沸点が低い酢酸エステルが使用されれば、塗工作業性が改善され、アクリル樹脂組成物を塗工、紫外線で硬化するとき、硬化後の接着剤に残存する有機溶剤を最小限に抑制することができ、バラツキなく大きい接着強度が発揮される傾向が見られる。
【実施例】
【００７０】
以下、実施例で本発明を詳細に説明する
実施例で本発明の詳細を説明するのに先立ち、試験方法、評価方法を説明する。また、特に断りがない限り使用量は部数（ｇ）を表し、組成は重量％を表す。
【００７１】
１．紫外線硬化性の評価
厚さ２００μｍのポリプロピレンシートに接着剤組成物を３ミルのアプリケーターで塗布し、照度１２０Ｗ／ｃｍの高圧水銀ランプを使用し、ランプ高さ１０ｃｍ、コンベアスピード２ｍ／ｍｉｎ．の照射条件で、照射量８４０ｍＪ／ｃｍ２で紫外線照射して接着剤組成物を硬化した。
【００７２】
接着剤表面にタックがない場合、および、適度なタックがある場合は、表面硬化性は、合格とした。接着剤表面に硬化不良によるぬめり、強いべたつきがある場合、表面硬化性は、不合格とした。接着剤が内部まで硬化し、しっかりした膜になっている場合は、深部硬化性は、合格、接着剤に強度がなくぶよぶよしている場合、深部硬化性は、不合格とした。表面硬化性、深部硬化性とも合格の場合、紫外線硬化性は、合格とした。
【００７３】
２．アクリル樹脂組成物の接着剤としての接着力の評価
１）ポリプロピレン−ポリプロピレンの接着
厚さ２００μｍのポリプロピレンシートに接着剤組成物を膜厚が５０μｍになるよう塗布した後、照度１２０Ｗ／ｃｍの高圧水銀ランプを使用し、ランプ高さ１０ｃｍ、コンベアスピード２ｍ／ｍｉｎ．の照射条件で、照射量８４０ｍＪ／ｃｍ２で紫外線照射してアクリル樹脂組成物を硬化した。
【００７４】
アクリル樹脂組成物が塗布されている面に厚さ５０μｍのポリプロピレンシートを、ＪＩＳ  Ｚ  ０２３７にしたがって室温で、手動式圧着装置を使用して２往復、圧着した。ＪＩＳ  Ｋ  ６８５０：１９９９にしたがって引張剪断強度（ＭＰａ）を測定した。引張剪断強度が１０ＭＰａ以上で合格とした。
【００７５】
２）異種材料（アルミニウム合金とポリプロピレン）の接着試験
厚さ２ｍｍのポリプロピレン板に、アクリル樹脂組成物を膜厚５０μｍになるよう塗布し、照度１２０Ｗ／ｃｍの高圧水銀ランプを使用し、ランプ高さ１０ｃｍ、コンベアスピード２ｍ／ｍｉｎ．の照射条件で、照射量８４０ｍＪ／ｃｍ２で紫外線照射して接着剤層を硬化した。
【００７６】
アクリル樹脂組成物が塗布されたポリプロピレン板と厚さ２ｍｍのアルミニウム板（ＪＩＳ  Ａ−２０１７Ｐ：１９９９）を、ＪＩＳ  Ｚ  ０２３７にしたがって室温で、手動式圧着装置を使用して２往復、圧着した。２３℃で２４時間養生した後、ＪＩＳ  Ｋ  ６８５０：１９９９にしたがって引張剪断強度（ＭＰａ）を測定した。引張剪断強度が１０ＭＰａ以上で合格とした。
【００７７】
３．アクリル樹脂組成物の自己修復性塗料としての耐指紋痕性の評価
ガラス板に、アクリル樹脂組成物を膜厚５０μｍになるよう塗布し、照度１２０Ｗ／ｃｍの高圧水銀ランプを使用し、ランプ高さ１０ｃｍ、コンベアスピード２ｍ／ｍｉｎ．の照射条件で、照射量８４０ｍＪ／ｃｍ２で紫外線照射して自己修復性塗膜層を硬化した。
【００７８】
塗膜の上を、室温で、親指で押しつけ指紋の付き具合、指紋痕の消え具合を目視判定した。指紋がまったく付かないもの、指紋痕が数秒以内になくなるものを耐指紋痕性が良好であり、合格とした。それ以外は不合格とした。
【００７９】
４．アクリル樹脂組成物の自己修復性塗料としての耐傷つき性の評価
ガラス板に、アクリル樹脂組成物を膜厚５０μｍになるよう塗布し、照度１２０Ｗ／ｃｍの高圧水銀ランプを使用し、ランプ高さ１０ｃｍ、コンベアスピード２ｍ／ｍｉｎ．の照射条件で、照射量８４０ｍＪ／ｃｍ２で紫外線照射して自己修復性塗膜層を硬化した。
【００８０】
塗膜の上を、１０円玉の円周部で押しつけ、塗膜にへこみ痕を付けた。へこみ痕が３０分間以内に消滅し、目視で最初の状態と差異がないと判断されるものを自己修復性が良好とし、合格とした。それ以外は不合格とした。
【００８１】
参考例１
実施例で使用する塩素化ポリオレフィンのアクリル単量体溶液を作製した。
【００８２】
（１）塩素化ポリオレフィン溶液（１）
「ハードレン  ＤＸ−５３０Ｐ」（東洋紡（株）社製塩素化ポリオレフィン、塩素含有量３０重量％）１００ｇ、アクリル酸ｉ−ブチル１００ｇ、「サノール  ＬＳ−７４４」（三共ライフテック（株）社製ヒンダードアミン化合物）１．６７ｇをステンレス容器に仕込んだ。３０℃で８時間撹拌し、塩素化ポリオレフィンをアクリル酸ｉ−ブチルに溶解して塩素化ポリオレフィン溶液（１）を製造した。
【００８３】
（２）塩素化ポリオレフィン溶液（２）
「ハードレン  ＤＸ−５３０Ｐ」（東洋紡（株）社製塩素化ポリオレフィン、塩素含有量３０重量％）１００ｇ、アクリル酸２−エチルへキシル１００ｇ、「サノール  ＬＳ−７４４」（三共ライフテック（株）社製ヒンダードアミン化合物）１．６７ｇをステンレス容器に仕込んだ。３０℃で８時間撹拌し、塩素化ポリオレフィンをアクリル酸２−エチルへキシルに溶解して塩素化ポリオレフィン溶液（２）を製造した。
【００８４】
（３）塩素化ポリオレフィン溶液（３）
「ハードレン  ＤＸ−５２６Ｐ」（東洋紡（株）社製塩素化ポリオレフィン、塩素含有量２６重量％）１００ｇ、アクリル酸２−エチルへキシル１００ｇ、「サノール  ＬＳ−７４４」（三共ライフテック（株）社製ヒンダードアミン化合物）１．６７ｇをステンレス容器に仕込んだ。３０℃で８時間撹拌し、塩素化ポリオレフィンをアクリル酸２−エチルへキシルに溶解して塩素化ポリオレフィン溶液（３）を製造した。
【００８５】
表１に、塩素化ポリオレフィン溶液（１）〜（３）の組成を示した。
【００８６】
【表１】
0005464100.tif 000005
【００８７】
実施例１
２００ｍＬデスポカップに、塩素化ポリプロピレン溶液（１）５８．３ｇ、アクリル酸２−エチルヘキシル３２．５ｇ、イソシアヌル酸エチレンオキサイド変性ジアクリレート７．８ｇ、Ｎ−ビニル−２−ピロリドン２．０ｇ、ヒンダードアミン化合物１．５００ｇを秤とり、良く撹拌、混合して実施例１のアクリル樹脂組成物を製造した。
【００８８】
表２に、実施例１のアクリル樹脂組成物の組成などの詳細を示した。表１において、（１）は、アクリル樹脂組成物の原料組成を表し、（２）〜（７）は実際に使用した各原料の部数を示した。（２）は、塩素化ポリオレフィン溶液（１）の使用量を示し、（３）は、分子中に１個のアクリロイル基を有するアクリル単量体（ｂ−１）の使用量を示し、（４）は、イソシアヌル酸エチレンオキサイド変性ジアクリレートを含む分子中に２個以上のアクリロイル基を有する多官能アクリル単量体（ｂ−２）の使用量を示し、（５）は、分子中にアミド基、または、ヘテロ原子を含む環状構造を有するラジカル重合性不飽和化合物（ｂ−３）の使用量を示し、（６）は、光重合開始剤（Ｃ）の使用量を示し、（７）は、ヒンダードアミン化合物（Ｄ）の使用量を示した。
【００８９】
実施例２〜５
実施例１のアクリル樹脂組成物と同様にして実施例２〜５のアクリル樹脂組成物を製造した。表２に組成などの詳細を示した。
【００９０】
【表２】
0005464100.tif 000006
【００９１】
表２〜４において、イソシアヌル酸エチレンオキサイド変性ジアクリレートは、「アロニックス  Ｍ−２１５」（東亞合成（株）社の製品）を使用し、光重合開始剤（Ｃ）は、「ＬＵＣＩＲＩＮ  ＴＰＯ」（ＢＡＳＦ  ＪＡＰＡＮ（株）社の製品）を使用し、ヒンダードアミン化合物は、「サノール  ＬＳ−７４４」（三共ライフテック（株）社の製品）を使用する。
【００９２】
実施例６〜１０
実施例１のアクリル樹脂組成物と同様にして、実施例６〜１０のアクリル樹脂組成物を製造した。表３に組成などの詳細を示した。
【００９３】
【表３】
0005464100.tif 000007
【００９４】
実施例１１〜１５
実施例１のアクリル樹脂組成物と同様にして実施例１１〜１５のアクリル樹脂組成物を製造した。表４に組成などの詳細を示した。
【００９５】
【表４】
0005464100.tif 000008
【００９６】
実施例のアクリル樹脂組成物を紫外線硬化型接着剤として評価した試験結果
実施例１〜１５のアクリル樹脂組成物を使用して紫外線硬化性（表面硬化性、深部硬化性）、ポリプロピレン−ポリプロピレン、ポリプロピレン−アルミニウム合金の接着性試験を行った。
【００９７】
実施例１〜５のアクリル樹脂組成物の試験結果を表５に示し、実施例６〜１０のアクリル樹脂組成物の試験結果を表６に示し、実施例１１〜１５のアクリル樹脂組成物の試験結果を表７に示した。表５〜表７に見られるとおり実施例のアクリル樹脂組成物は、いずれの試験でも良好な結果を示した。また、４−ベンゾイルオキシ−２，２，６，６−テトラメチルピペリジン（ヒンダードアミン化合物（Ｄ））が使用されているため、接着剤の貯蔵安定性が良好で、紫外線硬化性に優れていた。
【００９８】
【表５】
0005464100.tif 000009
【００９９】
【表６】
0005464100.tif 000010
【０１００】
【表７】
0005464100.tif 000011
【０１０１】
比較例１〜５
実施例１のアクリル樹脂組成物と同様にして比較例１〜５のアクリル樹脂組成物を製造した。表８に組成などの詳細を示した。比較例２のアクリル樹脂組成物は、塩素化ポリプロピレン（Ａ）の含有量が多いため高粘度で、貯蔵安定性が不良で、貯蔵経時でゲル化傾向が見られた。比較例４、比較例５のアクリル樹脂組成物は、多官能アクリル単量体（ｂ−２）を多く含んでおり、貯蔵安定性が不良で、貯蔵経時で粘度上昇を起こした。
【０１０２】
【表８】
0005464100.tif 000012
【０１０３】
比較例のアクリル樹脂組成物を紫外線硬化型接着剤として評価した試験結果
製造した比較例１〜５のアクリル樹脂組成物を使用して紫外線硬化性（表面硬化性、深部硬化性）、ポリプロピレン−ポリプロピレン、ポリプロピレン−アルミニウム合金の接着性試験を行った。試験結果を表９に示した。
【０１０４】
【表９】
0005464100.tif 000013
【０１０５】
比較例１のアクリル樹脂組成物は、塩素化ポリオレフィン（Ａ）の使用量が少ないため、紫外線硬化性が悪く、ポリプロピレンに接着性を示さなかった。比較例２のアクリル樹脂組成物は、塩素化ポリプロピレン（Ａ）の使用量が多く、多官能アクリル単量体（ｂ−２）が使用されていないため、接着剤に凝集力がなくポリプロピレンにもアルミニウム合金にも接着性を示さなかった。比較例３は、多官能アクリル単量体（ｂ−２）、ラジカル重合性不飽和化合物（ｂ−３）が使用されていないため、接着剤の凝集力が小さく、ポリプロピレン、アルミニウム合金に対するヌレ性、なじみが少なく、接着性を示さなかった。比較例４、５では、アクリル単量体（ｂ−１）の使用量が少なく、多官能アクリル単量体（ｂ−２）の使用量が多いため、硬化後の接着剤層に残留応力が残りやすく、ポリプロピレン、アルミニウム合金になじまず、接着性が発揮されなかった。
【０１０６】
以上の通り、本発明のアクリル樹脂組成物は、貯蔵安定性が良好で、ハンドリング性に優れ、難接着性素材であるポリオレフィンに対し良好な接着性を示し、ポリオレフィン−アルミニウム合金の異種材料をも強固に接着する。
【０１０７】
実施例１１〜１５のアクリル樹脂組成物を自己修復性塗料として評価した。試験結果を表１０に示した。表１０に示したとおり、実施例１１〜１５のアクリル樹脂組成物は、耐指紋痕性、自己修復性ともに優れていた。
【０１０８】
比較例１〜５のアクリル樹脂組成物を自己修復性塗料として評価した。試験結果を表１１に示した。表１１に示したとおり、比較例１〜５のアクリル樹脂組成物は、耐指紋痕性、自己修復性ともに不合格であった。
【０１０９】
【表１０】
0005464100.tif 000014
【０１１０】
【表１１】
0005464100.tif 000015